(57)【要約】【課題】極めて優れた光線透過特性を有し、特に、発光効率の高い光源の透光性カバーとして好適に使用することができる改質窒化アルミニウム焼結体を、簡易に且つ高い歩留まりで製造する方法を提供する。【解決手段】アルミニウムを除く不純物金属濃度１５０ｐｐｍ以下、酸素濃度０．５重量％以下、及び、相対密度９５％以上の窒化アルミニウム焼結体を出発原料として使用し、前記窒化アルミニウム焼結体を、１４００〜２０００℃の温度領域で酸化性雰囲気下での熱処理を行なうことにより、酸素濃度を０．０３乃至０．３重量％高めることを特徴とする。【選択図】なし
2009031510.tif 000002
【特許請求の範囲】
【請求項１】
還元雰囲気下での焼成により得られたアルミニウムを除く不純物金属濃度１５０ｐｐｍ以下、酸素濃度０．５重量％以下、及び、相対密度９５％以上の窒化アルミニウム焼結体を出発原料として使用し、
前記窒化アルミニウム焼結体を、６００℃以上で且つ１４００℃未満の温度で酸素と接触しないようにして、１４００〜２０００℃の温度領域で酸化性雰囲気下での熱処理を行なうこと、
を特徴とする改質窒化アルミニウム焼結体の製造方法。
【請求項２】
前記窒化アルミニウム焼結体を非酸化性雰囲気下に保持し、
前記非酸化性雰囲気を昇温させて前記窒化アルミニウムを加熱し、
前記非酸化性雰囲気の温度が１４００〜２０００℃の温度領域に達したときに、該非酸化性雰囲気を酸化性雰囲気に切り替えて、酸化性雰囲気下での前記熱処理を行う請求項１に記載の製造方法。
【請求項３】
前記窒化アルミニウム焼結体と共に、前記熱処理温度で酸素放出性を有する酸素供給源を前記非酸化性雰囲気中に保持しながら該非酸化性雰囲気の温度を昇温せしめることにより、非酸化性雰囲気を酸化性雰囲気に切り替える請求項２記載の製造方法。
【請求項４】
前記酸素供給源が、イットリウムアルミネート、酸化マグネシウム、アルミナよりなる群より選ばれた少なくとも一種の無機酸化物である請求項３記載の製造方法。
【請求項５】
前記原料として使用する窒化アルミニウム焼結体が、金属不純物濃度５０ｐｐｍ以下、酸素濃度１重量％以下の窒化アルミニウム粉末と、焼結助剤とを含む成形体を、還元雰囲気下、１６００〜２０００℃の温度で３時間以上焼成することによって得られたものである請求項１に記載の製造方法。
【請求項６】
前記焼結助剤が、１６００℃で１０−４Ｐａ以上の蒸気圧を持つ易揮発性成分を１０重量％以上の割合で含有するものであり、前記窒化アルミニウム粉末１００重量部当り、０．１〜７重量部の量で使用されている請求項５記載の製造方法。
【請求項７】
前記酸化性雰囲気下での熱処理により、酸素濃度を０．０３重量％乃至０．０３重量％高める請求項１に記載の製造方法。
【請求項８】
金属不純物濃度が１５０ｐｐｍ以下であり、酸素濃度が０．０８重量％以上の範囲にあり、９５％以上の相対密度を有していると共に、厚みが０．６ｍｍの平板の形態で測定して、３００〜８００ｎｍの波長領域での全光線透過率が６７％以上であることを特徴とする改質窒化アルミニウム焼結体。
【請求項９】
０．３ｍｍの厚みの平板の形態で測定して、波長６００ｎｍの光についての直進光透過率が１０％以上である請求項８に記載の改質窒化アルミニウム焼結体。
【請求項１０】
３５μｍ以上の平均結晶粒径を有している請求項９に記載の改質窒化アルミニウム焼結体。
【発明の詳細な説明】
【技術分野】
【０００１】
本発明は、発光効率の高い光源の透光性カバーなどに好適に使用することができる透光性が向上した改質窒化アルミニウム焼結体の製造方法及び該方法により得られた改質窒化アルミニウムに関するものである。
【背景技術】
【０００２】
従来、透光性材料としては、透明樹脂、ガラス、石英、透光性アルミナなど可視光に透明な材料が、使用環境、コスト等の制約によって適宜のものが選択して用いられている。例えば、低エネルギー強度の光源用のカバー（窓材）や比較的紫外光が含まれない波長の光を透過させるための透光性材料としては、透明樹脂或いはガラスが用いられる。また、比較的紫外光を含むような光の光源或いはエネルギー強度が大きく高温となる光源に用いる透光性カバーとしては、石英、アルミナを用いた材料が使用される。さらに、ハロゲンガス等腐食性ガスを使用する光源に適用される透光性カバーとしては、腐食耐性の高いアルミナ材が使用されている。【０００３】
しかしながら、光源の高輝度化に伴う熱の発生の増加により、透光性材料として使用する材料が制限されることもあった。例えば、アルミナ材料はハロゲンガス耐性があるものの、放熱に関しては熱伝導率が３０Ｗ／ｍＫと小さいため、光源からの放熱が不十分であり、光源となる部材の寿命を縮めることが懸念される。【０００４】
このような観点から、耐熱性や熱導電性が良好であり、ハロゲンガスに対する耐食性にも優れている窒化アルミニウム焼結体が透光性材料として注目されているが、この焼結体は、他の投光性材料に比して光透過率が低く、このため、透光性が向上した改質窒化アルミニウム焼結体が種々提案されている。【０００５】
例えば、特許文献１には、微細な粒径を有し且つ金属不純物含量の少ない窒化アルミニウム粉末を原料として使用し、１７００〜２１００℃の不活性雰囲気で焼成することにより、窒化アルミニウム焼結体を製造する方法が提案されている。この方法で得られる窒化アルミニウム焼結体は、０．２μｍ〜３０μｍの波長範囲で６０〜７５％の光透過率を示す。【０００６】
また、特許文献２には、酸素濃度が４００ｐｐｍ以下、金属不純物濃度が１５０ｐｐｍ以下、且つ炭素濃度が２００ｐｐｍ以下に抑制されているとともに、２μｍ〜２０μｍの平均結晶粒径を有していることを特徴とする窒化アルミニウム焼結体が開示されている。この焼結体では、厚み０．３ｍｍにおける２６０〜３００ｎｍの波長領域における分光スペクトル曲線の傾きが１．０（％／ｎｍ）以上、４００〜８００ｎｍの波長領域における全光線透過率が８６％以上であり、分光スペクトルにおける全光線透過率が６０％に到達するときの波長が４００ｎｍ以下である。【０００７】
【特許文献１】特開平２−２６８７１号公報
【特許文献２】特開２００５−１１９９５３号公報
【発明の開示】
【発明が解決しようとする課題】
【０００８】
窒化アルミニウム焼結体の透光性を向上させるための手段の一つは、粒界中の不純物を低減させるというものである。即ち、窒化アルミニウムは、本来、バンドギャップが約６．２ｅＶと大きく、完全な結晶であれば可視光の吸収はなく、従って、粒界の不純物による光の吸収や散乱を抑制することにより、窒化アルミニウムが本質的に有する高い光透過性を確保することができるというものである。特許文献１では、このような観点からのアプローチにより、窒化アルミニウムの透光性を高めている。【０００９】
しかるに、窒化アルミニウム焼結体においては、最大の不純物として酸素を含んでおり、酸素の一部が窒化アルミニウムの結晶粒子中に固溶しており、この固溶酸素によって結晶粒子中に欠陥が生じており、この欠陥が可視光を吸収し、透光性を低下させている要因であると考えられている。例えば、特許文献１では、金属不純物含量が大きく低減された原料粉末を用いて焼結を行っているものの、この原料粉末の酸素濃度はさほど低減されておらず、このため、得られた焼結体中の窒化アルミニウム結晶粒子中には固溶酸素による欠陥が多く存在している。従って、特許文献１の窒化アルミニウム焼結体は、長波長領域の光に対しては高い透過率を示すものの、可視光領域（３００〜８００ｎｍ）での光透過率は低い。【００１０】
特許文献２は、上記のような観点から、焼結体中の金属不純物含量と共に酸素濃度も大きく低減させており、従って、この窒化アルミニウム焼結体は、結晶粒界の不純物及び結晶内の欠陥による可視光の吸収が抑制されており、この結果、可視光に対して高い光透過性を示す。【００１１】
このように、従来公知の窒化アルミニウム焼結体の光線透過特性の改善は、主として、金属不純物濃度と共に酸素濃度を低減させ、純度を高めることによるものである。特に特許文献２においては窒化アルミニウム焼結体の最大の不純物である酸素を４００ｐｐｍ以下にまで低減させて光透過率を向上させている。【００１２】
しかしながら、よく知られているように、窒化アルミニウム焼結体において、酸素は最大の不可避的不純物である。そのため、特に工業的生産において、高い歩留まりで窒化アルミニウム焼結体中の酸素濃度を、例えば４００ｐｐｍ以下の範囲に制御することは極めて困難であり、安定して高い透過率を有する窒化アルミニウム焼結体を得ることは至難の業である。【００１３】
従って、本発明の目的は、窒化アルミニウム焼結体における酸素濃度を著しく低濃度に制御することなく、その透光性が向上した改質窒化アルミニウム焼結体を製造する方法を提供することにある。
本発明の他の目的は、酸素濃度がそれほど低減されていないにもかかわらず、可視光に対して高い光透過性を示す改質窒化アルミニウム焼結体を提供することにある。ここで、本発明における酸素濃度とは、得られた改質窒化アルミニウム焼結体の表面を研磨した後焼結対を粉砕し、高温熱分解法により求めた、焼結体全体に含まれる酸素のことを言う。
【課題を解決するための手段】
【００１４】
本発明者らは、前記目的を達成すべく研究を重ねた結果、窒化アルミニウム焼結体中の酸素濃度を、低濃度に抑制せず、熱処理により特定範囲の高温域で酸素を固溶させ、従来公知の技術とは逆に、むしろ酸素濃度を高めることにより、光線透過特性、特に可視光領域での全光線透過率を著しく向上させ得るという新規知見を得、本発明を完成するに至った。【００１５】
即ち、本発明によれば、
還元雰囲気下での焼成により得られたアルミニウムを除く不純物金属濃度１５０ｐｐｍ以下、酸素濃度０．５重量％以下、及び、相対密度９５％以上の窒化アルミニウム焼結体を出発原料として使用し、
前記窒化アルミニウム焼結体を、６００℃以上で且つ１４００℃未満の温度で酸素と接触しないようにして、１４００〜２０００℃の温度領域で酸化性雰囲気下での熱処理を行なうこと、
を特徴とする改質窒化アルミニウム焼結体の製造方法が提供される。【００１６】
本発明の製造方法においては、
（１）前記窒化アルミニウム焼結体を非酸化性雰囲気下に保持し、前記非酸化性雰囲気を昇温させて前記窒化アルミニウム焼結体を加熱し、前記非酸化性雰囲気の温度が１４００〜２０００℃の温度領域に達したときに、該非酸化性雰囲気を酸化性雰囲気に切り替えて、酸化性雰囲気下での前記熱処理を行うこと、
（２）前記窒化アルミニウム焼結体と共に、前記熱処理温度で酸素放出性を有する酸素供給源を前記非酸化性雰囲気中に保持しながら該非酸化性雰囲気を昇温せしめることにより、非酸化性雰囲気を酸化性雰囲気に切り替えること、
（３）前記酸素供給源が、イットリウムアルミネート、酸化マグネシウム、アルミナよりなる群より選ばれた少なくとも一種の無機酸化物であること、
（４）前記原料として使用する窒化アルミニウム焼結体が、金属不純物濃度５０ｐｐｍ以下、酸素濃度１重量％以下の窒化アルミニウム粉末と、焼結助剤とを含む成形体を、還元雰囲気下、１６００〜２０００℃の温度で３時間以上焼成することによって得られたものであること、
（５）前記焼結助剤が、１６００℃で１０−４Ｐａ以上の蒸気圧を持つ易揮発性成分を１０重量％以上の割合で含有するものであり、前記窒化アルミニウム粉末１００重量部当り、０．１〜７重量部の量で使用されていること、
（６）前記酸化性雰囲気下での熱処理により、酸素濃度を０．０３重量乃至０．３重量％高めること、
が好適である。【００１７】
本発明によれば、また、金属不純物濃度が１５０ｐｐｍ以下であり、酸素濃度が０．０８重量％以上の範囲にあり、９５％以上の相対密度を有していると共に、厚みが０．６ｍｍの平板の形態で測定して、３００〜８００ｎｍの波長領域での全光線透過率が６７％以上であることを特徴とする改質窒化アルミニウム焼結体が提供される。【００１８】
本発明の改質窒化アルミニウム焼結体においては、
（１）０．３ｍｍの厚みの平板の形態で測定して、波長６００ｎｍの光についての直進光透過率が１０％以上であること、
（２）３５μｍ以上の平均結晶粒径を有していること、
が好適である。
【発明の効果】
【００１９】
本発明方法によれば、上記のような酸化性雰囲気下において特定温度領域（１６００〜２０００℃）で熱処理することにより、透光性が向上した改質窒化アルミニウム（ＡｌＮ）焼結体を得ることができる。例えば、後述する実施例に示されているように、厚みが６ｍｍの平板形状のＡｌＮ焼結体では、３００〜８００ｎｍの波長領域での全光線透過率は６７％以上となり、同じ厚みの円筒形状のＡｌＮ焼結体では、その径によっても異なるが、一般には、その全光線透過率は９５％以上に達する。円筒形状のＡｌＮ焼結体で全光線透過率が飛躍的に向上しているのは、反射した光が再び焼結体中に入射する光増幅効果があるためである。【００２０】
即ち、本発明においては、上記の熱処理によってＡｌＮ焼結体中のＡｌＮ結晶粒子内に酸素が固溶し、この結果として、透光性が高められるのであり、ＡｌＮ焼結体中の酸素濃度を低減させることにより透光性を向上させている従来公知の方法とは、全く逆の手段を採用しているのである。このような熱処理によってＡｌＮ焼結体の透光性が向上する理由は解明されていないが、おそらく、前述した特定範囲の温度領域で結晶粒子に酸素を固溶させた場合には、新たに固溶した酸素によって新たな欠陥が生成し、新たな欠陥によって酸素に由来する欠陥の形態が全体的に変化し、可視光を吸収する欠陥から可視光を吸収しない欠陥に変異することによるためではないかと、本発明者等は推測している。【００２１】
上記の説明から理解されるように、本発明では、酸素濃度を低減させず、酸素を固溶させることにより透光性を向上させるため、酸素濃度の高いＡｌＮ焼結体を用いることができるのであり、これは、本発明の最大の利点である。即ち、酸素は、ＡｌＮ焼結体の製造過程において最も混入し易い不可避的不純物であり、その酸素濃度を低く制御することは極めて難しく、酸素濃度が低いＡｌＮ焼結体ほど、その歩留まりが低く、従って、その製造コストは極めて高くなってしまう。しかるに、本発明では、処理に用いるＡｌＮ焼結体の許容酸素濃度の上限は０．５重量％（５０００ｐｐｍ）であり、従来公知の技術では、本発明と同程度に透光性を向上させるためには、本発明に比して、著しく低酸素濃度のＡｌＮ粉末を使用しなければならない。
このようなに、本発明では、酸素濃度の高いＡｌＮ焼結体を用いて透光性を向上させ得るため、工業的に極めて有用である。【００２２】
また、本発明においては、酸化性雰囲気下での熱処理を長時間（例えば１００時間以上）行い、焼結体中の酸素濃度を増大（好適には０．０３重量％以上）させることにより、ＡｌＮ焼結体の全光線透過率を高いレベルに維持したまま、その直進光透過率を著しく向上させることができる。直進光透過率とは、焼結体内を屈折せずに直進して透過する光の割合を示すものであり、上記のような長時間での熱処理により、ＡｌＮ結晶粒径が成長し、この結果、直進透光性が飛躍的に増大することとなる。例えば、厚みが０．３ｍｍの板状ＡｌＮ焼結体では、波長６００ｎｍの光についての直進光透過率は、上記のような長時間の熱処理により、１０％以上に増大する。【００２３】
また、上述した製造方法によって得られる本発明の改質窒化アルミニウム焼結体は、金属不純物濃度が１５０ｐｐｍ以下に抑制されており、また、その酸素濃度が、例えば０．０８重量％以上の高濃度に調整されていた場合にも高い光透過性を示し、厚みが０．６ｍｍの平板の形態で測定して、３００〜８００ｎｍの波長領域での全光線透過率が６７％以上である。従来公知の窒化アルミニウム焼結体において、本発明と同等の光透過性を示すものは、特許文献２でも示されているように、その酸素濃度が著しく低減されており、本発明の改質窒化アルミニウム焼結体とは根本的に異なっている。
【図面の簡単な説明】
【００２４】
【図１】円筒形状の焼結体について、全光線光透過率を測定するための装置の概略図である。
【符号の説明】
【００２５】
１：積分球
２：サンプル
３：キャップ
４：サンプル支持部
５：光ファイバー
６：光源
７：検出器
８：表示部
９：緩衝板
１０：光透過率測定装置
【発明を実施するための最良の形態】
【００２６】
＜原料窒化アルミニウム焼結体＞
本発明の製造方法において、後述する酸化性雰囲気下での熱処理のために、原料として用いる窒化アルミニウム焼結体は、不純物金属濃度が１５０ｐｐｍ以下、特に、１００ｐｐｍ以下であることが、可視光における高い透光性を実現するために重要である。即ち、このような不純物金属濃度の低い窒化アルミニウムを用いることにより、得られる改質ＡｌＮ焼結体中の不純物金属濃度も同等レベルとなり、結晶粒界での不純物による光の吸収や散乱を抑制し、光透過性を向上させることが可能となる。【００２７】
尚、上記不純物金属濃度は、アルミニウムを除く金属元素の金属換算での濃度を意味する。具体的には、このＡｌＮ焼結体の製造に使用される窒化アルミニウム粉末に由来する不純物金属や、焼結のために使用される焼結助剤や他の添加剤（例えば、後記の助剤揮散促進物質）などに由来する金属などの濃度である。Ａｌを除いているのは、ＡｌＮを形成しているＡｌを、例えば焼結体表面に存在し得るＡｌ２Ｏ３のＡｌと区別しての定量が困難であるためである。但し、不純物としてのＡｌは、酸素と結合した化合物の形態で存在するため、以下の酸素濃度により調整されている。【００２８】
また、原料として用いる窒化アルミニウム焼結体は、酸素濃度が０．５重量％以下、好ましくは、０．２重量％以下であることが、可視光での高い透光性を実現するために重要である。即ち、この酸素濃度が高いと、ＡｌＮ結晶粒子内に固溶した酸素に由来する欠陥が多く存在し、このような欠陥による可視光の吸収が顕著となり、この結果、可視光での高い透光性を得ることが困難となってしまうからである。また、酸素濃度が多いと、Ａｌ不純物も多くなり、このようなＡｌ不純物による散乱等によっても透光性の低下を生じてしまうからである。【００２９】
しかるに、本発明では、後述する酸化性雰囲気下での熱処理により固溶酸素量を増大するため、酸素濃度を著しく低減させる必要は無く、製造に際して負荷がかからず、著しい歩留まりの低下や製造コストの増大をもたらさない程度の量で酸素を含有していて良く、このような観点から、例えば５００ｐｐｍ（０．０５重量％）以上、特に８００ｐｐｍ以上の酸素濃度を有していることが好適である。【００３０】
また、このＡｌＮ焼結体は、相対密度が９５％以上であることが重要である。相対密度が低い場合、焼結体中のボイドが多くなり、これが光線の散乱源となり、透過率が低下してしまうからである。【００３１】
＜原料窒化アルミニウム焼結体の製造＞
上記のように不純金属濃度及び酸素濃度が調整され且つ相対密度が９５％以上に緻密化されたＡｌＮ焼結体は、窒化アルミニウム粉末を用いて、公知の方法によって還元性雰囲気下で焼成を行うことにより製造される。【００３２】
例えば、窒化アルミニウム粉末と焼結助剤とを含む成形体を作製し、この成形体を還元雰囲気下、１６００〜２０００℃の温度で３時間以上焼成することにより、原料として用いるＡｌＮ焼結体を得ることができる。【００３３】
−窒化アルミニウム粉末−
上記で用いる窒化アルミニウム粉末としては、金属不純物濃度が５０ｐｐｍ以下、酸素濃度１重量％以下で、９８重量％以上の高純度のものが使用されるが、炭素濃度も０．１重量％以下に調整されていることが好適である。また、この粉末の平均粒径は特に制限されないが、一般的には、レーザ回折散乱法で測定した体積換算での平均粒径（Ｄ５０）が０．５〜２０μｍ程度のものが使用される。【００３４】
−焼結助剤−
また、焼結助剤は、焼結を促進させ、相対密度の高い緻密な焼結体を得るために使用されるものであり、上記窒化アルミニウム粉末１００重量部当り、０．１〜７重量部、特に０．５〜５重量部の量で使用される。焼結助剤としては、特に制限されないが、特に、前述した高純度で不純金属濃度の低いＡｌＮ焼結体を得るためには、１６００℃で１０−４Ｐａ以上の蒸気圧を持つ易揮発性の焼結助剤を用いることが好ましい。即ち、このような易揮発性の焼結助剤は、焼結を促進するばかりか、焼結体中に残存し難いという性質を有しており、特に不純金属濃度の低い焼結体を得る上で好適である。【００３５】
このような揮発性焼結助剤の具体例としては、炭酸カルシウム、硝酸カルシウム、リン酸カルシウム、酸化カルシウム、酸化ストロンチウムなどのアルカリ土類系化合物や、炭酸イットリウム、硝酸イットリウム、酸化イットリウム、酸化セリウム、酸化ホルミウム、酸化イッテルビウム、酸化ガドリニウム、酸化ネオジウム、酸化サマリウム、酸化ジスプロシウムなどの希土類系化合物等を例示することができ、これらの揮発性焼結助剤は、１種単独で使用してもよいし、２種以上を組み合わせて使用してもよい。【００３６】
また、上記のような揮発性焼結助剤は、他の焼結助剤と併用してもよいが、その場合には、不純金属濃度が前述した範囲とならないように考慮すべきであり、例えば、焼結助剤全体の１０重量％以上、特に３０重量％以上が揮発性焼結助剤であることが好ましい。【００３７】
焼結助剤の粒径は、特に制限されないが、一般に小さい程、活性が高く、揮散し易くなるため、５μｍ以下、特に３μｍ以下であることが好ましい。【００３８】
−成形体の作製−
上述した窒化アルミニウム粉末と焼結助剤粉末とを含む成形体は、両粉末の混合粉末を用いて、公知の手段によって成形することにより得られる。
窒化アルミニウム粉末と焼結助剤粉末との混合は、例えば、ボールミル等の混合機によって、乾式または湿式により混合する方法が好適で採用できる。湿式で混合する場合においては、水、アルコール類、炭化水素類等の分散媒を使用するが、分散性の点でアルコール類、炭化水素類を用いることが好ましい。【００３９】
また、上記の混合粉末を含む成形体は、窒化アルミニウム焼結体を量産するために、ある程度の強度を有していることが必要である。かかる強度を保つ目的で、有機バインダーを使用し、上記混合粉末に有機バインダーを添加して成形用組成物を調製し、この組成物を用いて所定の形状に成形を行った後に、脱脂することが好適である。【００４０】
上記のような有機バインダーは、窒化アルミニウム粉末１００重量部当り、０．１〜３０重量部、特に１〜１５重量部の量で使用される。
有機バインダーの代表的なものとしては、ポリビニルブチラール等のブチラール樹脂、ポリメタクリルブチル等のアクリル樹脂等を挙げることができるが、勿論、これらに限定されるものではなく、従来公知の他の有機バインダーも使用することができる。【００４１】
また、成形用組成物中には、必要に応じて、グリセリン化合物類などの分散剤及びフタル酸エステル類などの可塑剤も添加してよい。【００４２】
尚、成形体は、用途に応じた適宜の形状を有するものであってよく、形状に応じて適宜の手段により成形される。例えば、シート状の成形体を得る場合は、ドクターブレード法による方法が一般的である。【００４３】
有機バインダーを含む成形体は、還元雰囲気下での焼成に先立って、空気中、窒素中、水素中等の任意の雰囲気で加熱し、脱脂される。脱脂における温度は、有機バインダーの種類によっても異なるが、３００〜９００℃が好ましく、３００〜７００℃が特に好ましい。脱脂後の成形体中に残存する炭素量は、一般に３００〜５０００ｐｐｍ程度である。【００４４】
また、有機バインダーを使用せずに成形体を作製する場合には、前述した窒化アルミニウム粉末と焼結助剤粉末との混合粉末を圧縮成形することにより成形体を作製することが好適である。このような圧縮成形は、例えば、一軸成形機にて、上記混合粉末の仮成形体を製造した後、ＣＩＰ（冷間アイソスタテックプレス）成形機にて１〜４ｔ／ｃｍ２で加圧成形することにより行われる。【００４５】
−還元雰囲気下での焼成−
上記のように脱脂され或いは圧縮成形された成形体は、還元雰囲気下で焼成され、かかる焼成により、焼結と同時に効率的に焼結助剤が除去され、緻密化され且つ高純度のＡｌＮ焼結体が得られる。【００４６】
還元性雰囲気下での焼成は、例えば、成形体とカーボン源とを所定の容器内に共存させ、容器内を所定の温度に昇温させて成形体を加熱することにより容易に行うことができる。る方法が挙げられる。特に、焼結体の緻密化と助剤の揮散促進を勘案すると、上記容器としては、密閉容器を用いることが好ましい。【００４７】
また、カーボン源として、固体状のカーボン、例えば、粉末状、繊維状、フェルト状、シート状、板状等、種々の形状を有する固体状カーボンを使用することができる。【００４８】
また、容器内において、成形体とカーボン源とは、互いに非接触に保持されていることが、得られる焼結体の密度、表面粗さの制御の容易さの点で好ましい。また、成形体とカーボン源とを非接触に保持するためには、両者の間に、窒化ホウ素又は窒化アルミニウム焼結体よりなる板等を配置することが好適であり、特に密閉容器内において、カーボン源を収容している空間と、成形体を収容している空間とが、雰囲気の流通を許容する程度に区画されていることが、密度が高く、かつ助剤残存量が少ない窒化アルミニウム焼結体を得るために好ましい。【００４９】
還元雰囲気下における焼成は、温度１５００〜２０００℃で、３時間以上、好ましくは、１０〜５０時間行われ、これにより、前述した相対密度、不純金属濃度及び酸素濃度を有する窒化アルミニウム焼結体を得ることができる。【００５０】
＜酸化性雰囲気下での熱処理＞
本発明の製造方法においては、上記のようにして得られるＡｌＮ焼結体を酸化性雰囲気下において、１４００乃至２０００℃、好ましくは１６００〜１８００℃の温度領域で熱処理が行われ、これにより、酸素がＡｌＮ結晶粒子中に固溶し、特に可視光に対する透過性が向上した改質窒化アルミニウム焼結体が得られる。【００５１】
上記のような酸化性雰囲気下での熱処理は、前述したＡｌＮ焼結体の製造に連続して行うことができるが、還元性雰囲気下で行われた焼成に引き続いての酸化性雰囲気の熱処理は困難であるため、通常は、得られたＡｌＮ焼結体を容器から取り出し、他の容器に移し変えてから、酸化性雰囲気による熱処理を行うことが好ましい。この場合において、ＡｌＮ焼結体が、６００℃以上、１４００℃未満の温度領域で酸素と接触すると、焼結体表面にＡｌが酸化されてアルミナ膜が生成してしまい、酸化性雰囲気下での熱処理に際して、酸素が焼結体の内部に拡散しにくくなってしまい、透光性の高い改質ＡｌＮ焼結体を得ることが困難となってしまう。従って、上記温度範囲での酸素との接触防止するために、還元性雰囲気下に保持されているＡｌＮ焼結体を、そのまま、室温まで冷却した後、容器から取り出し、非酸化性雰囲気中に保持して熱処理の温度領域まで昇温することが必要である。【００５２】
ここで、非酸化性雰囲気は、酸素分圧が１０−４Ｐａ以下であることが好ましく、かかる雰囲気は、熱処理に供するＡｌＮ焼結体を、所定の容器内に移し替え、該容器内を、窒素、アルゴン等の不活性ガスによって置換することによって形成することができる。【００５３】
熱処理に供するＡｌＮ焼結体を収容する容器としては、窒化アルミニウム焼結体、窒化ホウ素焼結体等の焼結体や、モリブデン［Ｍｏ］等の耐熱性を有する非炭素材料の成形体よりなるものを使用することが好ましい。その中でも、耐久性の点から窒化アルミニウム焼結体、窒化ホウ素焼結体等の焼結体よりなる容器が好適である。【００５４】
尚、上記容器は、その全てを上記材料で構成する必要はなく、たとえば、カーボン質の容器内表面を、上記のような非カーボン質であって且つガスを透過しない材料で被覆したものも使用される。【００５５】
また、酸化性雰囲気下での熱処理は、一般に、上記のＡｌＮ焼結体が収容された容器を、カーボン炉内に設置しての加熱により行われる。従って、この容器は、酸化性雰囲気下での熱処理中に、カーボンを含む還元性ガスが流入しないように、密閉性が高いことが望ましい。【００５６】
例えば、容器の壁を構成する材質のガス透過率は０．０６×１０−６ｍｏｌ／ｍ２・ｓ・Ｐａ以下であることが望ましい。また、蓋を使用する容器の場合、密閉性を保つため、蓋と本体とは、平均表面粗さ（Ｒｚ、JIS B 0601-1994）が３μｍ以下の平滑な面同士で密接していることが望ましい。即ち、従来の窒化アルミニウムの焼結等において、蓋付きの密閉容器を使用される場合があるが、この場合の蓋と容器とが接触している面の平均表面粗さは５μｍを超えており、本発明の処理を行うには適当でない。【００５７】
また、蓋と容器本体との封止は、本体あるいは容器のいずれかの封止面の全周に連続した溝を設け、他方の封止面には該溝と嵌合し得る連続した凸部を設け、これらを嵌合することによって、密閉性を保持することもできる。【００５８】
本発明において、上記ＡｌＮ焼結体が収容されている空間の雰囲気温度は、その容器内の空間温度を直接測定することによって把握できるが、後述する実施例に示す程度の大きさの容器であれば、カーボン炉の加熱温度とほぼ同等となるため、加熱源であるカーボン炉の炉壁温度をもって前記雰囲気温度として制御することができる。【００５９】
本発明においては、上記のように容器内に収容されているＡｌＮ焼結体の非酸化性雰囲気の温度を昇温せしめ、この雰囲気温度が前述した前記熱処理温度領域に到達したときに、非酸化性雰囲気から酸化性雰囲気に切替えて熱処理が行われる。この場合の昇温速度は、特に制限されないが、５℃／分〜２０℃／分が一般的である。【００６０】
雰囲気温度が熱処理温度領域に到達したときの非酸化性雰囲気から酸化性雰囲気への切り替えは、ＡｌＮ焼結体を収容している容器内に酸素ガス等の酸化性ガスを導入し、非酸化性雰囲気を酸化性ガスで置換することによって行うことができるが、このような手段では、カーボン炉内の容器内に酸化性ガスを導入するためのパイプや非酸化性ガスを排出するためのパイプなどが必要となり、容器の構造が複雑なものとなってしまう。このため、上記の熱処理温度領域で酸素を放出する酸素供給源を、前述したカーボン源と同様の方法で、ＡｌＮ焼結体と共に、容器内に共存させることが好ましい。【００６１】
このような酸素供給源は、１４００℃未満の温度領域では、酸素を放出せず、例えば容器内の酸素分圧を１０−４Ｐａ未満に保持し、熱処理温度領域（１４００〜２０００℃、特に１６００〜１８００℃）で酸素を放出して酸素分圧を高める化合物であり、具体的には、イットリウムアルミネート、酸化マグネシウム、アルミナよりなる群より選ばれた少なくとも一種の無機酸化物が好適に使用される。このような酸素供給源は、前述したカーボン供給源と同様、任意の形態を有するものであってよく、一般に、熱処理中、容器内の酸素分圧を１０−４Ｐａ以上に保持し得るような量で、容器内に配置される。【００６２】
本発明において、上記のようにして形成される酸化性雰囲気中において、ＡｌＮ焼結体を、１４００〜２０００℃、特に１６００〜１８００℃の熱処理温度領域に保持することにより、酸素がＡｌＮ焼結体中に拡散し、ＡｌＮ結晶粒子中に固溶することにより、高い透光性を有する改質ＡｌＮ焼結体が得られる。即ち、このような熱処理による酸素の固溶により、おそらく、結晶粒子中の欠陥の形態が可視光を吸収する形態から可視光を吸収しない形態に変異し、この結果、特に可視光に対する透光性が高められるものと思われる。【００６３】
本発明において、上記のような熱処理により、ＡｌＮ焼結体中の酸素濃度は増大するが、特に酸素濃度が０．０３重量％以上増大するような時間、熱処理を行うべきである。即ち、熱処理に伴って酸素濃度は増大していくが、酸素濃度の増加に伴って新たに結晶粒子中に固溶する酸素量が増大し、この結果、上述した欠陥の変異が多くなり、透光性の向上が発現する。従って、熱処理時間が短く、酸素濃度の増大が十分出ない場合には、固溶する酸素量が少なく、このため、欠陥の変異も十分に生ぜず、透光性の向上が不十分となってしまう。また、上記のような範囲での酸素濃度の増大をもたらすための熱処理時間は、酸化性雰囲気中の酸素分圧や熱処理温度によって異なり、正確には、予め実験を行って定めておくことが必要であるが、一般的には、１時間以上、特に３時間以上熱処理を行えば、酸素濃度が十分に増大し、固溶酸素量が増える結果、特に可視光に対しての透過性が確実に向上する。【００６４】
上記の説明から理解されるように、本発明においては、前記熱処理によって特に可視光に対する透過率が向上する。可視光の透過率は、後述する実施例に示されているように、３００〜８００ｎｍの波長領域での全光線透過率によって示されることとなる。ところで、本発明においては、酸素濃度が０．３重量％増加した後も熱処理を続行し、ＡｌＮ結晶粒子を成長させることにより、全光線透過率を低下させることなく、直進光に対する透過率を向上させることができる。即ち、結晶粒子の粒径が増大することにより、光線が焼結体を通過する際の粒界における屈折回数が減少し、直進して透過する光の割合が増大するからである。例えば、ＡｌＮ結晶粒子の平均粒径を３５μｍ以上に成長させることにより、直進透過率を著しく向上させることができる。因みに、ＡｌＮ結晶粒子の平均粒径を３５μｍ以上に成長させるために必要な熱処理時間は、熱処理条件や熱処理に供するＡｌＮ焼結体におけるＡｌＮ結晶粒子の大きさなどによっても異なるが、一般的には、１００時間以上であり、３００時間程度で結晶粒の成長が頭打ちとなる。【００６５】
上記のような熱処理後は、加熱を停止し、室温まで冷却した後、透光性が向上した改質ＡｌＮ焼結体が容器から取り出される。この場合の降温速度も特に制限されないが、通常は、放冷により降温が行われる。
尚、降温時においても、１４００℃未満、６００℃以上の温度領域で改質されたＡｌＮ焼結体と酸素との接触を防止することが必要である。Ａｌ２Ｏ３の生成により、散乱等が生じ、透光性が低下するおそれがあるためである。この場合において、前述した酸素放出性化合物を用いて酸化性雰囲気を形成している場合には、温度低下により、雰囲気中の酸素分圧が低下するため、Ａｌ２Ｏ３が生成せず、特に問題はないが、酸化性ガスの導入により酸化性雰囲気を形成していた場合には、降温に際して、雰囲気を不活性ガス等の非酸化性ガスに置換しておくことが必要である。【００６６】
＜改質窒化アルミニウム焼結体＞
かくして得られる改質アルミニウム焼結体は、９５％以上の相対密度を有しており、金属不純物濃度が１５０ｐｐｍ以下に抑制されていると共に、前述した熱処理によって酸素濃度が増大しているため、少なくとも０．３重量％以上の酸素濃度を有しており、可視光に対する透過性が向上している。例えば、厚みが０．６ｍｍの平板の形態で測定して、３００〜８００ｎｍの波長領域での全光線透過率が６７％以上である。また、同じで厚みの円筒形状で測定した場合には、その径によっても異なるが、３００〜８００ｎｍの波長領域での全光線透過率は、一般に、９５％以上に達する。【００６７】
特に、上記の改質アルミニウム焼結体の中でも、酸素濃度が０．０８重量％以上であるものは、原料のＡｌＮ焼結体として酸素濃度の高いものを使用することができるため、大幅なコストダウンを図ることができるなど、その工業的価値は高く、しかも、このような高濃度の酸素含量を有していながら、上記のように優れた透光性を示すものは、従来には全く知られておらず、極めて有用である。【００６８】
また、特に長時間の熱処理により、ＡｌＮ結晶粒子の平均径が３５μｍ以上となっている焼結体では、上記のような高い全光線透過率を有していると同時に高い直進光透過率を示し、例えば、平板形状厚み０．３ｍｍでの直線透過率が１０％以上である。【００６９】
尚、このような改質窒化アルミニウム焼結体は、一般に、１００〜２２０Ｗ／ｍ・ｋの熱伝導率を有している。【００７０】
本発明の改質窒化アルミニウム焼結体は、用途に応じて種々の形状を有するものであってよく、円筒形状（チューブ状）、平板形状（板状）、曲面状、球状、楕円球状、カップ状、お碗状等の任意の形状で使用に供することができる。
特に、本発明の窒化アルミニウム焼結体は、その優れた透光性を活かして、発光管、ランプ等の光源用カバー等の用途に使用する場合においては、かかるランプのおける構造に応じて、適宜の形状を決定すればよい。
【実施例】
【００７１】
以下、本発明の方法を具体的に説明するための実施例を示すが、本発明はこれらの実施例に限定されるものではない。
なお、以下の実施例及び比較例における各種の物性の測定は次の方法により行った。【００７２】
（１）不純物金属濃度
アルミニウムを除く不純物金属元素濃度は、窒化アルミニウム焼結体を粉砕し粉末状にした後、酸で溶融後、島津製作所製「ＩＣＰ−１０００」を使用して溶液のＩＣＰ発光分析により定量した。
炭素濃度は、窒化アルミニウム焼結体を粉末状にした後、堀場製作所製「ＥＭＩＡ−１１０」を使用して、粉末を酸素気流中で燃焼させ、発生したＣＯ、ＣＯ２ガス量から定量した。
また、窒化アルミニウム粉末の不純物については、上記粉砕後の操作を適用して、その定量を行った。【００７３】
（２）酸素濃度
酸素濃度は、窒化アルミニウム焼結体の表面を研磨し、粉砕し粉末状にした後、堀場製作所製「ＥＭＧＡ−２８００」を使用して、グラファイトるつぼ中での高温熱分解法により発生したＣＯガス量から求めた。【００７４】
（３）全光線透過率（平板形状）
平板形状の窒化アルミニウム焼結体の光透過率は、窒化アルミニウム焼結体を直径３０ｍｍ、厚み０．６ｍｍの形状に加工し、スガ試験機株式会社製「ＨＺ−１」を用いて、３００〜８００ｎｍの波長領域の可視光で測定した。【００７５】
（４）全光線透過率（円筒形状）
図１に示すように、チューブ形状の窒化アルミニウムについて、光透過率測定装置１０を用い、波長３００ｎｍ〜８００ｎｍの可視光で全光線透過率を測定した。
即ち、光ファイバー５により光源６から発せられた可視光を、キャップ３をしたサンプルチューブ内部に導入し、サンプルチューブ外壁より漏れ出した光量から光透過率を算出した。なお、光透過率測定装置１０は、図１に示すように、積分球１、サンプル支持部４、検出器７、表示部８および緩衝板９を備えている。【００７６】
（５）熱伝導率
理学電気株式会社製、熱定数測定装置ＰＳ−７を使用して、レーザーフラッシュ法により測定した。厚み補正は検量線により行った。【００７７】
（６）相対密度
窒化アルミニウム焼結体の密度は、高精度比重計Ｄ−Ｈ（商品名：東洋精機社製）を使用して、アルキメデス法により求めた。また、求められた密度の値を、窒化アルミニウムの理論密度３．２６０ｇ／ｃｍ３で除することにより相対密度を求めた。【００７８】
（７）直進光透過率
窒化アルミニウム焼結体の光透過率は、窒化アルミニウム焼結体を直径３０ｍｍ、厚み０．３ｍｍの形状に加工し、ＵＶ−ＶＩＳを用いて、６００ｎｍの波長の光で測定した。【００７９】
（８）ＳＥＭ観察
まず、得られた焼結体サンプルを、焼結体表面に対してほぼ垂直となる方向に破断した。破断面をサンプルの断面を、走査型電子顕微鏡（ＳＥＭ）Ｓ−２６００Ｎ（商品名：日立製作所社製）を使用して観察した。倍率は、窒化アルミニウムの結晶粒子１００個〜３００個が一観察画面に含まれる大きさとなるように設定し、２次電子像を撮影した。
上記の焼結体微構造のＳＥＭ写真から、コード法により平均結晶粒径を求めた。【００８０】
＜実施例１＞
下記の窒化アルミニウム粉末を用意した。
窒化アルミニウム粉末：
平均粒径；１．３μｍ
ＢＥＴ比表面積；３．３９ｍ２／ｇ
酸素濃度；０．８重量％
金属元素濃度（Ａｌを除く）；３５ｐｐｍ
内容積が０．３Ｌのナイロン製ポットに、鉄芯をナイロンで被覆した、直径１０ｍｍのナイロンボールを入れ、次いで、上記の窒化アルミニウム粉末１００重量部、焼結助剤粉末（３ＣａＯ・Ａｌ２Ｏ３）５重量部を入れ、さらに、溶媒（エタノール）４０重量部を加えて湿式混合した。
得られた混合物を１２０℃で乾燥し、粉砕した。粉砕物をステンレス製ふるい（目開き２００ｍｍ）で分級し、成形用の混合粉末を得た。【００８１】
上記の成形用混合粉末１０ｇを、一軸成形機にて直径４０ｍｍ、厚み６ｍｍの成形体に仮成形した後、ＣＩＰ成形機にて３ｔ／ｃｍ２の荷重をかけて本成形を行った。
上記操作にて得られた成形体を、カーボンの板の入った窒化アルミニウム製容器内にカーボンと成形体との間に窒化ホウ素よりなる板を設置して両者が非接触になるように設置した。【００８２】
上記の窒化アルミニウム製容器に収納した成形体を、還元雰囲気下、１８８０℃で３０時間焼成し、熱処理に用いる原料窒化アルミニウム焼結体を得た。
得られた焼結体の金属不純物濃度、酸素濃度、相対密度、平均結晶粒径、及び板状での全光線透過率を、その製造条件と共に、表１に示す。
表１において、Ｃ３Ａは、３ＣａＯ・Ａｌ２Ｏ３を示す。【００８３】
次いで、酸素放出物質として、下記のアルミナを用意した。
アルミナ：
１４００℃未満での酸素分圧；１０−４Ｐａ未満
１４００℃〜２０００℃での酸素分圧；１×１０−１Ｐａ以上
上記で得られたＡｌＮ焼結体を、表２に示すガス透過性を有するＡｌＮ製蓋付き容器（６４ｍｍ幅×６４ｍｍ長さ×２０ｍｍ高さ）内に、上記のアルミナ（酸素放出物質）１ｇと共にセットした。また、蓋と容器との密接面の表面粗さを表２に示した。【００８４】
上記の容器をカーボン炉に置き、カーボン炉内を窒素置換することにより、該容器内を同時に窒素置換し、その後、雰囲気温度（カーボン炉の炉壁温度にて管理）を１０℃／分の速度で昇温した。
雰囲気温度が１８８０℃に達した時点で昇温を止め、かかる温度で熱処理を３０時間行った。
上記方法によって得られた改質窒化アルミニウム焼結体の各種特性を表２に示した。また、表２には、製造条件（熱処理条件）も併せて示した。
尚、この例での全光線透過率は、板状で測定した。以下の実施例２〜１２及び比較例１〜５も同様である。
さらに、この改質ＡｌＮ焼結体の直進光透過率を測定したところ、３．９％であった。【００８５】
＜実施例２＞
焼結助剤の添加量を１重量部としたこと以外は、実施例１と同様の操作により原料のＡｌＮ窒化アルミニウム焼結体を得、さらに実施例１と同様の条件での熱処理により、改質ＡｌＮ焼結体を得た。原料のＡｌＮ窒化アルミニウム焼結体の物性及び得られた改質ＡｌＮ焼結体の物性を製造条件と併せてそれぞれ表１、表２に示した。【００８６】
＜実施例３＞
原料のＡｌＮ窒化アルミニウム焼結体の熱処理時間を５時間とした以外は実施例１と同様の操作により改質ＡｌＮ焼結体を得た。原料ＡｌＮ焼結体の物性と得られた改質ＡｌＮ焼結体の物性を製造条件と併せてそれぞれ表１、表２に示した。【００８７】
＜実施例４＞
酸素放出物質として、次の特性を有するＹＡＧ（３Ｙ２Ｏ３・５Ａｌ２Ｏ３）を用意した。
１４００℃未満での酸素分圧；１０−４Ｐａ未満
１４００℃〜２０００℃での酸素分圧；１×１０−１Ｐａ以上
原料のＡｌＮ窒化アルミニウム焼結体の熱処理温度を１６９０℃、及び熱処理時間を１００時間とし、酸素放出物質をアルミナからＹＡＧに変更した以外は、実施例１と同様の操作により改質ＡｌＮ焼結体を得た。原料ＡｌＮ焼結体の物性と得られた改質ＡｌＮ焼結体の物性を製造条件と併せてそれぞれ表１、表２に示した。【００８８】
＜実施例５＞
酸素放出物質として、次の特性を有するＹ２Ａ（２Ｙ２Ｏ３・Ａｌ２Ｏ３）を用意した。
１４００℃未満での酸素分圧；１０−４Ｐａ未満
１４００℃〜２０００℃での酸素分圧；１×１０−３Ｐａ以上
酸素放出物質としてＹ２Ａを用いた以外は、実施例４と同様の操作により改質ＡｌＮ焼結体を得た。原料ＡｌＮ焼結体の物性と得られた改質ＡｌＮ焼結体の物性を製造条件と併せてそれぞれ表１、表２に示した。【００８９】
＜実施例６＞
酸素放出物質として、次の特性を有するＹＡ（Ｙ２Ｏ３・Ａｌ２Ｏ３）を用意した。
１４００℃未満での酸素分圧；１０−４Ｐａ未満
１４００℃〜２０００℃での酸素分圧；１×１０−３Ｐａ以上
酸素放出物質としてＹＡを用いた以外は、実施例４と同様の操作により改質ＡｌＮ焼結体を得た。原料ＡｌＮ焼結体の物性と得られた改質ＡｌＮ焼結体の物性を製造条件と併せてそれぞれ表１、表２に示した。【００９０】
＜実施例７＞
酸素放出物質として、次の特性を有する酸化イットリウムを用意した。
１４００℃未満での酸素分圧；１０−４Ｐａ未満
１４００℃〜２０００℃での酸素分圧；１×１０−３Ｐａ以上
酸素放出物質として酸化イットリウムを用いた以外は、実施例４と同様の操作により改質ＡｌＮ焼結体を得た。原料ＡｌＮ焼結体の物性と得られた改質ＡｌＮ焼結体の物性を製造条件と併せてそれぞれ表１、表２に示した。【００９１】
＜実施例８＞
酸素放出物質として、次の特性を有する酸化マグネシウムを用意した。
１４００℃未満での酸素分圧；１０−４Ｐａ未満
１４００℃〜２０００℃での酸素分圧；１×１０−１Ｐａ以上
酸素放出物質として酸化マグネシウムを用いた以外は、実施例４と同様の操作により改質ＡｌＮ焼結体を得た。原料ＡｌＮ焼結体の物性と得られた改質ＡｌＮ焼結体の物性を製造条件と併せてそれぞれ表１、表２に示した。【００９２】
＜実施例９＞
酸素放出物質として、実施例１と同様にアルミナを用いた以外は、実施例４と同様の操作により改質ＡｌＮ焼結体を得た。原料ＡｌＮ焼結体の物性と得られた改質ＡｌＮ焼結体の物性を製造条件と併せてそれぞれ表１、表２に示した。【００９３】
＜実施例１０＞
原料のＡｌＮ窒化アルミニウム焼結体の熱処理温度を１４８０℃、熱処理時間を５時間とし、酸素放出物質として酸化マグネシウムを用いた以外は、実施例１と同様の操作により改質ＡｌＮ焼結体を得た。原料ＡｌＮ焼結体の物性と得られた改質ＡｌＮ焼結体の物性を製造条件と併せてそれぞれ表１、表２に示した。【００９４】
＜実施例１１＞
内容積が５０Ｌのナイロン製ポットに、鉄芯をナイロンで被覆したナイロンボール（直径１０ｍｍ）を入れ、次いで、窒化アルミニウム粉末（実施例１で用いたもの）１００重量部、焼結助剤粉末（３ＣａＯ・Ａｌ２Ｏ３）５重量部を入れ、さらに、有機バインダー（アクリル）４重量部、有機溶媒（トルエン）１２０重量部を加えて湿式混合した。上記混合物をスプレードライし、顆粒（成形用組成物）を得た。【００９５】
上記課粒１０ｇを一軸成形機にて直径４０ｍｍ、厚み６ｍｍの成形体に仮成形した後、ＣＩＰ成形機にて３ｔ／ｃｍ２の荷重をかけて本成形を行った。
得られた成形体を、大気中、脱脂温度５３０℃で、４時間の脱脂を行い、残存炭素量５００ｐｐｍの脱脂成形体を得た。
上記で得られた脱脂成形体を用いて実施例１と同様の操作により原料ＡｌＮ焼結体を得、さらに実施例１同様に熱処理を行って改質ＡｌＮ焼結体を得た。原料ＡｌＮ焼結体の物性と得られた改質ＡｌＮ焼結体の物性を製造条件と併せてそれぞれ表１、表２に示した。【００９６】
＜実施例１２＞
原料ＡｌＮ焼結体の熱処理を２７０時間行った以外は実施例１と同様の操作により改質ＡｌＮ焼結体を得た。原料ＡｌＮ焼結体の物性と得られた改質ＡｌＮ焼結体の物性を製造条件と併せてそれぞれ表１、表２に示した。
尚、この改質ＡｌＮ焼結体について、直進光透過率を測定したところ、１３．５％と、実施例１に比して、著しく向上していた。【００９７】
表１，２の結果から、上記の実施例１〜１２では、板状での全光線透過率が１．７％〜４．５％向上していることが判る。【００９８】
＜比較例１＞
焼結助剤を全く使用せずに、１８８０℃の温度で８時間熱処理を行い、原料ＡｌＮ焼結体を得た。このＡｌＮ焼結体の酸素濃度は０．５９重量％、金属不純物濃度は２６５ｐｐｍであり、全光線透過率（板状）は２６．３％であった。
上記のＡｌＮ焼結体を原料として用いて実施例１と同様にして熱処理を行い、改質ＡｌＮ焼結体を得た。原料ＡｌＮ焼結体の物性と得られた改質ＡｌＮ焼結体の物性を製造条件と併せてそれぞれ表１、表２に示した。【００９９】
＜比較例２＞
原料ＡｌＮ焼結体の熱処理温度を１２００℃、熱処理時間を５時間とした以外は実施例１と同様にして熱処理を行い、改質ＡｌＮ焼結体を得た。原料ＡｌＮ焼結体の物性と得られた改質ＡｌＮ焼結体の物性を製造条件と併せてそれぞれ表１、表２に示した。【０１００】
＜比較例３＞
容器内に酸素放出物質を設置しなかった以外は、実施例１と同様にして熱処理を行い、改質ＡｌＮ焼結体を得た。原料ＡｌＮ焼結体の物性と得られた改質ＡｌＮ焼結体の物性を製造条件と併せてそれぞれ表１、表２に示した。【０１０１】
＜比較例４＞
原料ＡｌＮ焼結体と酸素放出物質との区画に用いた治具を０．０８×１０−６ｍｏｌ／ｍ２・ｓ・Ｐａのガス透過性を有するものに変更した以外は実施例１と同様にして熱処理を行い、改質ＡｌＮ焼結体を得た。原料ＡｌＮ焼結体の物性と得られた改質ＡｌＮ焼結体の物性を製造条件と併せてそれぞれ表１、表２に示した。【０１０２】
＜比較例５＞
原料ＡｌＮ焼結体を収容する容器の封止面の表面粗さを５μｍとした以外は実施例１と同様にして熱処理を行い、改質ＡｌＮ焼結体を得た。原料ＡｌＮ焼結体の物性と得られた改質ＡｌＮ焼結体の物性を製造条件と併せてそれぞれ表１、表２に示した。【０１０３】
尚、上記各実施例及び各比較例で得られた窒化アルミニウムの焼結体の相対密度と金属不純物量は、各々の一次窒化アルミニウム焼結体と同じ値を示した。【０１０４】
【表１】
2009031510.tif 000003
【０１０５】
【表２】
2009031510.tif 000004
【０１０６】
＜実施例１３＞
実施例１１と全く同様にして、窒化アルミニウム粉末、焼結助剤粉末（３ＣａＯ・Ａｌ２Ｏ３）、有機バインダー及び有機溶媒を湿式混合し、スプレードライにより、成形用の粒状組成物を調製した。
この粒状組成物を射出成形し、厚みが０．６ｍｍの円筒状成形体（直径１０ｍｍ）を作製した。
この成形体を大気中、脱脂温度５３０℃で、４時間の脱脂を行い、残存炭素量５３０ｐｐｍの脱脂体成形体を得た。【０１０７】
上記操作にて得られた脱脂体を、実施例１と同様の操作で焼成して原料ＡｌＮ焼結体を得た。
この焼結体では、酸素濃度が０．１０重量％、金属濃度（Ａｌを除く）が１００ｐｐｍ未満、相対密度が９９％であり、円筒状での全光線透過率は４１．８％であった。【０１０８】
次いで、上記のＡｌＮ焼結体を実施例１と全く同じ条件で熱処理を行い、改質ＡｌＮ焼結体を得た。
この改質ＡｌＮ焼結体では、酸素濃度が０．４０重量％、金属濃度（Ａｌを除く）が１００ｐｐｍ未満、相対密度が９９％であり、円筒状での全光線透過率は９７．８％と飛躍的に向上していた。【０１０９】
＜実施例１４＞
原料ＡｌＮ焼結体の熱処理時間を１０時間とした以外は、実施例１３と同様にして改質ＡｌＮ焼結体を得た。
この改質ＡｌＮ焼結体では、酸素濃度が０．２０重量％、金属濃度（Ａｌを除く）が１００ｐｐｍ未満、相対密度が９９％であり、円筒状での全光線透過率は９６．０％と、やはり飛躍的に向上していた。
【図１】
2009031510.tif 000005
【国際調査報告】
2009031510.tif 000006
2009031510.tif 000007